(57)【特許請求の範囲】
【請求項１】
少なくとも顔料として、ローダミン系染料の金属レーキ顔料とその他マゼンタ顔料を含む活性エネルギー線硬化型インクジェットインキ組成物であって、
前記その他マゼンタ顔料として、キナクリドン系顔料及び又はナフトール系顔料及び又はベンズイミダゾロン系顔料を含み、
ＳＰ値が１０．０以下の単官能または２官能活性エネルギー線硬化モノマーを含み、
前記ＳＰ値が１０．０以下の単官能または２官能活性エネルギー線硬化モノマーが、ジプロピレングリコールジアクリレート、１，９ノナンジオールジアクリレート、１，１０デカンジオールジアクリレート、または、２−（２−ビニロキシエトキシエチル）アクリレートを含み、
２５℃での粘度が、５〜５０ｍＰａ・ｓである活性エネルギー線硬化型インクジェットインキ組成物。
【請求項２】
ＳＰ値が１０．０以下である単官能または２官能活性エネルギー線硬化モノマーが、インキ中に３０重量％以上含まれる請求項１記載の活性エネルギー線硬化型インクジェットインキ組成物。
【請求項３】
重合開始剤として、２，４，６−トリメチルベンゾイルジフェニルホスフィンオキシド、ビス（２，４，６−トリメチルベンゾイル）−フェニルホスフィンオキシド、２−ベンジル−２−ジメチルアミノ−１−（４−モルフォリノフェニル）−ブタン−１−オン、２−ジメチルアミノ−２−（４−メチル−ベンジル）−１−（４−モルフォリン−４−イル−フェニル）−ブタン−1−オン、〔４−（メチルフェニルチオ）フェニル〕フェニルメタノン、オリゴ（２−ヒドロキシ−２−メチル−１−(４−（１−メチルビニル）フェニル)プロパノン）)、１−［４−（２−ヒドロキシエトキシ)フェニル］−２−ヒドロキシ−２−メチル−１−プロパン−１−オンから選ばれる、少なくとも１種類、もしくは２種類以上含むことを特徴とする請求項１または２記載の活性エネルギー線硬化型インクジェットインキ組成物。
【請求項４】
増感剤として、ｐ−ジメチルアミノ安息香酸エチルエステル、２，４−ジエチルチオキサントン、４，４'−ビス−（ジメチルアミノ）ベンゾフェノン、イソプロピルチオキサントンから選ばれる、少なくとも1種類、もしくは２種類以上含むことを特徴とする請求項１〜３いずれか記載の活性エネルギー線硬化型インクジェットインキ組成物。
【請求項５】
請求項１〜４いずれか記載の活性エネルギー線硬化型インクジェットインキ組成物を用いて得られる印刷物。
【発明の詳細な説明】
【技術分野】
【０００１】
本発明は、活性エネルギー線硬化型着色インクジェットインキに関する。特に従来のインキと比較して高い色再現性と高硬化性を両立させ、射出性に優れた活性エネルギー線硬化型着色インクジェットインキの提供に関する。
【背景技術】
【０００２】
従来、活性エネルギー線硬化型インクジェットインキは、その溶剤タイプと比較し、乾燥性の速さから高速印字型のサイネージプリンタに、または基材密着性に優れる面から、多種基材対応のフラットベット型プリンタに搭載され、用途に応じた配合の開発が進められてきた。
【０００３】
これらプリンタは、ヘッドをスキャンさせることで、大型化、厚膜化、高濃度化に対応させることができた。近年、ヘッドの技術進展により、高周波数で微小の液滴を射出することのできるヘッド技術が確立されてきた。この技術の実現により、生産性、画質の面で劣っていたインクジェット印刷が、デジタル化のメリットを併せて既存の印刷方式を代替する可能性が高まった。しかし、この技術革新の実現には、従来にも増して高周波数適性に優れ、かつ低粘度、高感度のインキの開発が必要であった。低粘度化は、着弾精度の向上に寄与し、高精細な画質を得るためにインキに求められる仕様である。それに加え、インクジェット印刷を従来のオフセット印刷の代替として使用するにあたり、色再現性の向上も求められている。しかしながら、特に活性エネルギー線硬化型インクジェットインキにおいては、画像の色再現性、硬化性、吐出安定性などの要求される全ての特性を満足することは非常に難しい。
広い色再現性を得ようとして、インキ組成物液滴付与量を増やしたりした場合は、硬化膜の割れによる画像の乱れや定着性の悪化が懸念される。また、広い色再現性を得ようとして、顔料濃度を上げてインキ組成物を作製した場合、インキ組成物が高粘度になったり、また、インキ組成物中の粗大粒子の濃度が高くなったりして、長時間の吐出安定性が問題となる場合がある。
【０００４】
文献１では、通常使用されるマゼンタ、イエロー、シアンインキに加えて、水溶性オレンジ色素及び／又は緑色素及び／又はバイオレット色素を含むオレンジインキ及び／又は緑インキ及び／又はバイオレットインキを含んで成るカラー印刷用カラーインクジェットインキセットにより従来技術のインキセットよりも優れた色域を有する画像を生成できるインキセットを提供する方法が提案されている。また文献２では、オレンジ、バイオレット、又はグリーン色を呈する有機顔料の少なくとも１種と特定の増感剤との組み合わせにより、色再現性及び生産性に優れたインキが提案されている。しかし、インキ色数の増加は記録ヘッド数の増加を意味するため、装置価格や装置サイズを増大させる要因になってしまう。従って、インキ色数をむやみに増加させることは現実的には困難であり、そのため、取得できる画像品質にも限界が生じていた。
【０００５】
また、文献３、４ではオフセットインキにおいて、ローダミン系染料の金属レーキ顔料を含む顔料を用いて、色域を拡大させる検討を行っているが、樹脂や6官能モノマーを多量に使用し、粘度が非常に高いため、現存しているインクジェットヘッドでは、吐出することは非常に困難であり、インクジェットに適したインキ組成を発明する必要がある。
【先行技術文献】
【特許文献】
【０００６】
【特許文献１】特開2003-34765号公報
【特許文献２】特開2010-13574号公報
【特許文献３】特開2008-087333号公報
【特許文献４】特開2008-087334号公報
【発明の概要】
【発明が解決しようとする課題】
【０００７】
本発明は、少なくとも顔料としてローダミン系染料の金属レーキ顔料とその他マゼンタ顔料を含む活性エネルギー線硬化型インクジェットインキを用いることで前記課題を解決させることを見出して本発明を成しえたものである。
【０００８】
すなわち、本発明は、以下の(１)〜(５)の発明に関するものである。
(１) 少なくとも顔料として、ローダミン系染料の金属レーキ顔料とその他マゼンタ顔料を含む活性エネルギー線硬化型インクジェットインキ組成物であって、
前記その他マゼンタ顔料として、キナクリドン系顔料及び又はナフトール系顔料及び又はベンズイミダゾロン系顔料を含み、
ＳＰ値が10.0以下の単官能または2官能活性エネルギー線硬化モノマーを含み、
前記ＳＰ値が１０．０以下の単官能または２官能活性エネルギー線硬化モノマーが、ジプロピレングリコールジアクリレート、１，９ノナンジオールジアクリレート、１，１０デカンジオールジアクリレート、または、２−（２−ビニロキシエトキシエチル）アクリレートを含み、
２５℃での粘度が、５〜５０ｍＰａ・ｓである活性エネルギー線硬化型インクジェットインキ組成物。
（２）ＳＰ値が１０．０以下である単官能または2官能活性エネルギー線硬化モノマーが３０重量％以上含まれる(１)記載の活性エネルギー線硬化型インクジェットインキ組成物。
(３)光重合開始剤として、２，４，６−トリメチルベンゾイルジフェニルホスフィンオキシド、ビス（２，４，６−トリメチルベンゾイル）−フェニルホスフィンオキシド、２−ベンジル−２−ジメチルアミノ−１−（４−モルフォリノフェニル）−ブタノン−１、２（ジメチルアミノ）２（４メチルベンジル）１（４モルホリノフェニル）ブタン１オン、[4-[(4-メチルフェニル)チオ]フェニル]フェニルメタノン、オリゴ（２−ヒドロキシ−２−メチル−１−(４−（１−メチルビニル）フェニル)プロパノン、1-[4-(2-ヒドロキシエトキシ)フェニル]-2-ヒドロキシ-2-メチル-1-プロパン-1-オンから選ばれる、少なくとも１種類、もしくは２種類以上含むことを特徴とする(１)〜(２)記載の活性エネルギー線硬化型インクジェットインキ組成物。
(４)増感剤として、p-ジメチルアミノ安息香酸エチルエステル、2,4-ジエチルチオキサントン、4,4'-ビス‐(ジメチルアミノ)ベンゾフェノン、イソプロピルチオキサントン、から選ばれる、少なくとも１種類、もしくは２種類以上含むことを特徴とする(１)〜(３)記載の活性エネルギー線硬化型インクジェットインキ組成物。
(５) (１)〜(４)を用いて印刷してなる印刷物。
【発明の効果】
【０００９】
少なくとも顔料としてローダミン系染料の金属レーキ顔料およびキナクリドン系顔料を含むことを特徴とする活性エネルギー線硬化型インクジェットインキ組成物を用いることで、高い色再現性と高硬化性を両立させ、かつ射出性に優れた活性エネルギー線硬化型着色インクジェットインキを提供することができた。同時に、ローダミン系染料の金属レーキ顔料のメタメリズムを抑制することもできた。
【発明を実施するための最良の形態】
【００１０】
以下、本発明の活性エネルギー線硬化型インクジェットインキセットについて詳細に説明する。
【００１１】
本発明では、顔料としてローダミン系染料の金属レーキ顔料とその他マゼンタ顔料を必須成分として含有する。
【００１２】
ローダミン系染料の金属レーキ顔料としては、具体的には、ピグメントバイオレット１、ピグメントバイオレット１：１、ピグメントバイオレット２、ピグメントバイオレット２：２、ピグメントレッド８１、ピグメントレッド８１：１、ピグメントレッド８１：２、ピグメントレッド８１：３、ピグメントレッド８１：４、ピグメントレッド８１：５、ピグメントレッド１６９、ピグメントレッド１７３等が挙げられる。
これら顔料は、着色力が非常に高く、低い顔料濃度で良好な色再現性を示す。またマゼンタ顔料として理想的な分光反射スペクトルをとり、短波長領域でその他マゼンタ顔料に比べて高い反射率を示すため、開始剤に効率的に光エネルギーを与えることができ、同量の光照射を行った場合でも開始剤の反応性を高くすることができる。
【００１３】
その他マゼンタ顔料としては、不溶性アゾ系(ナフトール系、ピラゾロン系、ベンツイミダゾロン系)と溶性アゾ顔料、縮合多環式系(アントラキノン、キナクリドン系)等が挙げられるが、これに限るものではない。また、これら顔料は、一種または必要に応じて二種以上用いてもよい。
【００１４】
中でも、キナクリドン系顔料、ベンズイミダゾロン系顔料、ナフトール系顔料が耐光性が良く実使用可能である点から好ましい。さらに好ましくは、キナクリドン系顔料が色域が広いため好ましい。
【００１５】
これら顔料は、色域と耐光性を両立させうるものであるため、ローダミン系染料の金属レーキ顔料との併用により、その他顔料の併用では達成することのできない広い色域と実使用レベルの耐光性を併せ持つことができ、様々な用途への幅広い使用が可能となる。
【００１６】
また、ローダミン系染料の金属レーキ顔料は、従来、その蛍光発光の特性を有するため、光源により色味が変わるといった、いわゆるメタメリズムが発生していた。しかし、このローダミン系染料の金属レーキ顔料に、上記マゼンタ顔料を混合した場合、蛍光発光を抑制する効果が確認された。
【００１７】
キナクリドン系顔料とは、具体的には、ピグメントレッド１２２、２０２、２０６、２０７、２０９、ピグメントバイオレット１９、４２等があげられるがこれに限るものではない。色域の観点からピグメントレッド１２２、ピグメントバイオレット１９がより好ましい。
【００１８】
ベンズイミダゾロン系顔料とは、具体的には、ピグメントレッド１７５、１７６、１８５、２０８等があげられるがこれに限るものではない。色域の観点からピグメントレッド１８５がより好ましい。
【００１９】
ナフトール系顔料とは、具体的には、ピグメントレッド１４６、１４７、１７６、１８４、１８５、２６９等があげられるがこれに限るものではない。色域の観点からピグメントレッド１４６、１８５がより好ましい。
【００２０】
顔料の添加量は、所望の安定性を確保する上で任意に選択されるが、インキ全量に対し顔料は０．５％〜１０％であることが望ましい。この範囲では、１Ｐａｓｓでは十分な色再現性を示すことが出来かつ低粘度で安定な吐出ができる。
【００２１】
ローダミン系染料の金属レーキ顔料とその他マゼンタ顔料の配合比としては、ローダミン系染料の金属レーキ顔料／その他マゼンタ顔料＝１０／９０〜９０／１０が好ましい。ローダミン系染料の金属レーキ顔料が顔料中で１０％より少ないと、硬化性・彩度・インクジェット適性・印字安定性などの品質がわるくなってしまいインクジェットインキとしての使用が難しい。またその他マゼンタ顔料が顔料中で１０％より少ないと、耐光性が悪く実使用が難しい印刷物となってしまう。さらに好ましくは、ローダミン系染料の金属レーキ顔料／その他マゼンタ顔料＝２０／８０〜８０／２０が、硬化性・彩度・耐光性・インクジェット適性・印字安定性などの実使用に必要な品質が全て良好となる。
【００２２】
（活性エネルギー線硬化型インキ組成物）
本発明のインキ組成物は、モノマー、顔料分散剤と共に、顔料をサンドミル等の通常の分散機を用いてよく分散することにより製造された顔料分散体にモノマー、開始剤を添加して作製される。この方法により、通常の分散機による分散においても充分な分散が可能であり、このため、過剰な分散エネルギーがかからず、多大な分散時間を必要としないため、インキ成分の分散時の変質を招きにくく、安定性に優れたインキが調製される。顔料分散体作製時の条件としては、微小ヒ゛ース゛を使用することが好ましく、具体的には０．１ｍｍ〜２ｍｍの微小ヒ゛ース゛を用いることが低粘度で安定な分散体を作製するために好ましく、さらには０．１ｍｍ〜０．５ｍｍの微小ビーズを用いることが生産性向上と吐出性良好な分散体を作製するために好ましい。インキ組成物は分散後、孔径３μｍ以下さらには、１μｍ以下のフィルターにて濾過することが好ましい。
【００２３】
（顔料分散剤）
本発明では、顔料の分散性およびインク組成物の保存安定性を向上させるために顔料分散剤を添加するのが好ましい。顔料分散剤としては、水酸基含有カルボン酸エステル、高分子量不飽和酸エステル、高分子共重合物、変性ポリウレタン、変性ポリアクリレート、ポリエーテルエステル型アニオン系活性剤、ポリオキシエチレンアルキルリン酸エステル、ポリオキシエチレンノニルフェニルエーテル、ステアリルアミンアセテート等を用いることができる。
【００２４】
分散剤の具体例としては、ＢＹＫ Ｃｈｅｍｉｅ社製「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１６７、１６８、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
さらに、花王社製「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、ルーブリゾール社製「ソルスパース５０００（フタロシアニンアンモニウム塩系）、１３９４０（ポリエステルアミン系）、１７０００（脂肪酸アミン系）、２４０００ＧＲ、３２０００、３３０００、３９０００、４１０００、５３０００、７６４００、７６５００、Ｊ１００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、８２２、８２４、８２７、７１１」、テゴケミサービス社製「ＴＥＧＯＤｉｓｐｅｒ６８５」等が挙げられる。
中でも、ウレタン骨格をもつ  ルーブリゾール社製ソルスパース７６４００、７６５００、Ｊ１００およびＤｉｓｐｅｒｂｙｋ−１６１、１６２、１６３、１６４、１６５、１６６、１６７、１６８では、高周波数特性に優れ、かつ保存安定性良好な顔料分散体が得られるため好適に用いられる。
分散剤の添加量は、所望の安定性を確保する上で任意に選択される。インキの流動特性に優れるのは、顔料に対し分散剤の有効成分が２５〜１５０重量％の場合であった。この範囲内ではインキの分散安定性が良好となり、長期経時後も初期と同等の品質を示すため、好適に用いることができる。さらに顔料に対し分散剤の有効成分が４０〜１００重量％の場合、分散が非常に安定となり、かつ２０ｋＨｚ以上の高周波数領域でも安定した吐出性を示すため高精度・高生産性を実現することができることからより好ましい。  
【００２５】
（誘導体）
本発明のインキ組成物には、顔料の分散性およびインキ組成物の保存安定性をより向上させるために、有機顔料の誘導体を顔料の分散時に配合しても構わない。
【００２６】
（モノマー）
また、顔料分散体に含有される活性エネルギー線硬化モノマーとしては特に限定しないが、具体的には単官能アクリルモノマー、２官能アクリルモノマー、３官能以上のアクリルモノマーなどのアクリルモノマー、またはビニルモノマー、ビニルエーテルモノマー、アクリルとビニル基を分子内に包含する異種モノマーなどが挙げられる。中でも、粘度１〜２０mPa secのモノマーが好ましい。
【００２７】
本発明においては、分散性の点から低粘度で安定な分散体を作製できることから、ジプロピレングリコールジアクリレート、１，９ノナンジオールジアクリレート、１，１０デカンジオールジアクリレート、２-(２-ビニロキシエトキシエチル)アクリレートを好適に用いることができる。
【００２８】
活性エネルギー線で硬化させるために、上記顔料分散体にさらに活性エネルギー線硬化モノマーを添加して作成する。活性エネルギー線硬化モノマーとして具体的には単官能アクリルモノマー、２官能アクリルモノマー、３官能以上のアクリルモノマーなどのアクリルモノマー、またはビニルモノマー、ビニルエーテルモノマー、アクリルとビニルを分子内に包含する異種モノマーなどが挙げられる。
【００２９】
ローダミン系染料の金属レーキ顔料は、染料が金属に配位した構造を取るため非常に不安定であり、使用する活性エネルギー線硬化モノマーや溶剤によっては、ローダミン系染料の金属レーキ顔料が溶解してしまう。ローダミン系染料の金属レーキ顔料が溶解すると、原理は定かではないが、溶解した染料が活性エネルギー線を吸収することによって硬化不良が起きる。また、溶解した染料が活性エネルギー線で劣化し、色域が極端に狭くなる。
【００３０】
原理は定かではないが、ＳＰ値が１０．０以下の活性エネルギー線硬化モノマーを使用することで、ローダミン系染料の金属レーキ顔料の溶解を防ぎ、分散を安定に保ち、良好な硬化性と彩度、インクジェット適性を発揮できる。また、単官能または2官能モノマーを使用することで、インキ粘度を低く抑えることが出来、基材に対するインキ広がりを良好にする。さらに、低粘度のインキを使用することで、インキ吐出速度を上がり、優れた射出性と着弾精度を実現でき、良好な画質の印刷物を作ることが出来る。
【００３１】
本発明におけるＳＰ値とは、溶解性パラメータのことであり、物質と物質の相溶性を示す値である。ＳＰ値は物質の構造式に基づいて算出することができる。本発明におけるＳＰ値はFedrosの計算方法を用いて算出した。
【００３２】
ＳＰ値が１０．０以下の単官能または2官能活性エネルギー線硬化モノマーとして、イソオクチルアクリレート、イソオクチルアクリレート、EO変性ビスフェノールAジアクリレート、ヒドロキシピバリン酸ネオペンチルグリコールジアクリレート  、ラウリルアクリレート、ネオペンチルグリコール変性トリメチロールプロパンジアクリレート、イソステアリルアクリレート、エトキシジエチレングリコールアクリレート、オクチルアクリレート、デシルアクリレート、1,6ヘキサンジオールジアクリレート、1,9ノナンジオールジアクリレート、１，１０デカンジオールジアクリレート、トリプロピレングリコールジアクリレート、ジエチレングリコールジアクリレート、ジプロピレングリコールジアクリレート、パラクミルフェノキシエチレングリコールアクリレート、ＰO変性ネオペンチルグリコールジアクリレート、EO変性1,6ヘキサンジオールジアクリレート、PO変性1,6ヘキサンジオールジアクリレート、シクロヘキシルアクリレート、メチルフェノキシエチルアクリレート、ｔ-ブチルシクロヘキシルアクリレート、イソブチルアクリレート、２−メトキシエチルアクリレート、メトキシトリエチレングリコールアクリレート、エトキシエチルアクリレート、メトキシブチルアクリレート、ブトキシエチルアクリレート、メトキシジプロピレングリコールアクリレート、トリメチロールプロパンフォルマルモノアクリレート、イソアミルアクリレート、2-(2-ビニロキシエトキシエチル)アクリレート、ジエチレングリコールジアクリレート、ジエチレングリコールジビニルエーテル、トリデシルアクリレート、等が挙げられるがこれに限るものではない。また、これらモノマーは、一種または必要に応じて二種以上用いてもよい。
【００３３】
ＳＰ値が１０．０以下の単官能または2官能活性エネルギー線硬化モノマーの中で、ラウリルアクリレート、1,9-ノナンジオールジアクリレート、１，１０-デカンジオールジアクリレート、トリプロピレングリコールジアクリレート、ジプロピレングリコールジアクリレート、ＰO変性ネオペンチルグリコールジアクリレート、EO変性1,6-ヘキサンジオールジアクリレート、PO変性1,6-ヘキサンジオールジアクリレート、ｔ-ブチルシクロヘキシルアクリレート、2-(2-ビニロキシエトキシエチル)アクリレート、トリデシルアクリレートは、他のモノマーと比べて特に低粘度であるため、インクジェット適性、印刷安定性が非常に優れる。これらモノマーは、一種または必要に応じて二種以上用いてもよい。
【００３４】
ＳＰ値が１０．０以下の活性エネルギー線硬化モノマーはインキ中に３０重量％以上使用することが好ましい。ＳＰ値が１０．０以下の活性エネルギー線硬化モノマーを３０重量％以上使用することで、顔料が溶解しにくくなるため、硬化性・彩度・耐光性がより良くなる。さらに好ましくは、５０重量％以上使用することでインクジェット適性と印字安定性がより良くなる。
【００３５】
本発明では、必要に応じてＳＰ値が１０．０より大きいモノマーを併用して用いることができる。具体的には、フェノキシエチルアクリレート、Ｎ-ビニルカプロラクタム、アクリロイルモルフォリン、Ｎービニルピロリドン、4-ヒドロキシブチルアクリレート、2-アクリロイロキシプロピルフタレート、トリシクロデカンジメタノールアクリレート 、ECH変性1,6-ヘキサンジオールジアクリレート、ベンジルアクリレート、カプロラクトン変性テトラヒドロフルアクリレート、フェノキシジエチレングリコールアクリレート、ヒドロキシフェノキシプロピルアクリレート、1,4-シクロヘキサンジメタノールモノアクリレート、２−ヒドロキシエチルアクリレート、２−ヒドロキシプロピルアクリレート、ジプロピレングリコールアクリレート、カルボキシルエチルアクリレート、エトキシ化コハク酸アクリレート、トリフルオロエチルアクリレート、カルボキシポリカプロラクトンアクリレート、などが挙げられるがこれに限るものではない。これらモノマーは、一種または必要に応じて二種以上用いてもよい。ＳＰ値が１０．０より大きい活性エネルギー線硬化モノマーは、８０重量％以下の使用であれば顔料の完全溶解を防ぐことができ、インクジェットインキとして好適に用いることができる。さらに４０重量％以下であれば十分な彩度と硬化性を示すためより好ましい。さらに２０重量％以下であればインクジェット適性や印字安定性も良好となるためより好ましい。
【００３６】
本発明では、必要に応じて多官能アクリレートモノマーを併用することにより、耐スクラッチ性などの硬化膜物性を良くすることが出来る。多官能アクリレートモノマーの含有量は、1〜10重量％であることが好ましい。多官能アクリレートモノマーの含有量が1重量％未満では、十分な効果が得られず、10重量％以上では、多基材に対する密着性が低下する。
【００３７】
本発明における多官能アクリレートモノマーとして、トリメチロールプロパントリアクリレート、ヒドロキシピバリン酸トリメチロールプロパントリアクリレート、エトキシ化リン酸トリアクリレート、ペンタエリスリトールトリアクリレート、テトラメチロールプロパントリアクリレート、テトラメチロールメタントリアクリレート、カプロラクトン変性トリメチロールプロパントリアクリレート、プロポキシレートグリセリルトリアクリレート、トリメチロールプロパンオリゴアクリレート、エトキシ化トリメチロールプロパントリアクリレート、プロポキシ化トリメチロールプロパントリアクリレート、エトキシ化イソシアヌール酸トリアクリレート、トリ（２−ヒドロキシエチルイソシアヌレート）トリアクリレート、ジペンタエリスリトールヘキサアクリレート、カプロラクトン変性ジペンタエリスリトールヘキサアクリレート、ジペンタエリスリトールヒドロキシペンタアクリレートなどが挙げられるがこれに限定されるものではない。多官能アクリレートモノマーは、一種または必要に応じて二種以上用いてもよい。
【００３８】
本発明のインキ組成物には、上記重合性モノマー以外にもオリゴマー、プレポリマーを使用できる。具体的には、ダイセルＵＣＢ社製「Ｅｂｅｃｒｙｌ２３０、２４４、２４５、２７０、２８０／１５ＩＢ、２８４、２８５、４８３０、４８３５、４８５８、４８８３、８４０２、８８０３、８８００、２５４、２６４、２６５、２９４／３５ＨＤ、１２５９、１２６４、４８６６、９２６０、８２１０、１２９０．１２９０Ｋ、５１２９、２０００、２００１、２００２、２１００、ＫＲＭ７２２２、ＫＲＭ７７３５、４８４２、２１０、２１５、４８２７、４８４９、６７００、６７００−２０Ｔ、２０４、２０５、６６０２、２２０、４４５０、７７０、ＩＲＲ５６７、８１、８４、８３、８０、６５７、８００、８０５、８０８、８１０、８１２、１６５７、１８１０、ＩＲＲ３０２、４５０、６７０、８３０、８３５、８７０、１８３０、１８７０、２８７０、ＩＲＲ２６７、８１３、ＩＲＲ４８３、８１１、４３６、４３８、４４６、５０５、５２４、５２５、５５４Ｗ、５８４、５８６、７４５、７６７、１７０１、１７５５、７４０／４０ＴＰ、６００、６０１、６０４、６０５、６０７、６０８、６０９、６００／２５ＴＯ、６１６、６４５、６４８、８６０、１６０６、１６０８、１６２９、１９４０、２９５８、２９５９、３２００、３２０１、３４０４、３４１１、３４１２、３４１５、３５００、３５０２、３６００、３６０３、３６０４、３６０５、３６０８、３７００、３７００−２０Ｈ、３７００−２０Ｔ、３７００−２５Ｒ、３７０１、３７０１−２０Ｔ、３７０３、３７０２、ＲＤＸ６３１８２、６０４０、ＩＲＲ４１９」、サートマー社製「ＣＮ１０４、ＣＮ１２０、ＣＮ１２４、ＣＮ１３６、ＣＮ１５１、ＣＮ２２７０、ＣＮ２２７１Ｅ、ＣＮ４３５、ＣＮ４５４、ＣＮ９７０、ＣＮ９７１、ＣＮ９７２、ＣＮ９７８２、ＣＮ９８１、ＣＮ９８９３、ＣＮ９９１」、ＢＡＳＦ社製「Ｌａｒｏｍｅｒ ＥＡ８１、ＬＲ８７１３、ＬＲ８７６５、ＬＲ８９８６、ＰＥ５６Ｆ、ＰＥ４４Ｆ、ＬＲ８８００、ＰＥ４６Ｔ、ＬＲ８９０７、ＰＯ４３Ｆ、ＰＯ７７Ｆ、ＰＥ５５Ｆ、ＬＲ８９６７、ＬＲ８９８１、ＬＲ８９８２、ＬＲ８９９２、ＬＲ９００４、ＬＲ８９５６、ＬＲ８９８５、ＬＲ８９８７、ＵＰ３５Ｄ、ＵＡ１９Ｔ、ＬＲ９００５、ＰＯ８３Ｆ、ＰＯ３３Ｆ、ＰＯ８４Ｆ、ＰＯ９４Ｆ、ＬＲ８８６３、ＬＲ８８６９、ＬＲ８８８９、ＬＲ８９９７、ＬＲ８９９６、ＬＲ９０１３、ＬＲ９０１９、ＰＯ９０２６Ｖ、ＰＥ９０２７Ｖ」、コグニス社製「フォトマー３００５、３０１５、３０１６、３０７２、３９８２、３２１５、５０１０、５４２９、５４３０、５４３２、５６６２、５８０６、５９３０、６００８、６０１０、６０１９、６１８４、６２１０、６２１７、６２３０、６８９１、６８９２、６８９３−２０Ｒ、６３６３、６５７２、３６６０」、根上工業社製「アートレジンＵＮ−９０００ＨＰ、９０００ＰＥＰ、９２００Ａ、７６００、５２００、１００３、１２５５、３３２０ＨＡ、３３２０ＨＢ、３３２０ＨＣ、３３２０ＨＳ、９０１Ｔ、１２００ＴＰＫ、６０６０ＰＴＭ、６０６０Ｐ」、日本合成化学社製「紫光 ＵＶ−６６３０Ｂ、７０００Ｂ、７５１０Ｂ、７４６���ＴＥ、３０００Ｂ、３２００Ｂ、３２１０ＥＡ、３３１０Ｂ、３５００ＢＡ、３５２０ＴＬ、３７００Ｂ、６１００Ｂ、６６４０Ｂ、１４００Ｂ、１７００Ｂ、６３００Ｂ、７５５０Ｂ、７６０５Ｂ、７６１０Ｂ、７６２０ＥＡ、７６３０Ｂ、７６４０Ｂ、２０００Ｂ、２０１０Ｂ、２２５０ＥＡ、２７５０Ｂ」、日本化薬社製「カヤラッドＲ−２８０、Ｒ−１４６、Ｒ１３１、Ｒ−２０５、ＥＸ２３２０，Ｒ１９０、Ｒ１３０、Ｒ−３００，Ｃ−００１１、ＴＣＲ−１２３４、ＺＦＲ−１１２２、ＵＸ−２２０１，ＵＸ−２３０１，ＵＸ３２０４、ＵＸ−３３０１、ＵＸ−４１０１，ＵＸ−６１０１、ＵＸ−７１０１、ＭＡＸ−５１０１、ＭＡＸ−５１００，ＭＡＸ−３５１０、ＵＸ−４１０１」等が挙げられる。
【００３９】
本発明のインク組成物には、低粘度化および基材への濡れ広がり性を向上させるために、インク組成物中に有機溶剤を含有させてもよい。
有機溶剤としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチルジグリコール、ジエチレングリコールジアルキルエーテル、テトラエチレングリコールジアルキルエーテル、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールアセテートジブチレート、ジエチレングリコールアセテートプロピオネート、ジエチレングリコールアセテートブチレート、ジエチレングリコールプロピオネートブチレート、ジエチレングリコールジプロピオネート、ジエチレングリコールアセテートジブチレート、プロピレングリコールアセテートプロピオネート、プロピレングリコールアセテートブチレート、プロピレングリコールプロピオネートブチレート、プロピレングリコールジプロピオネート、プロピレングリコールアセテートジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールアセテートジブチレート等のグリコールジアセテート類、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールモノブチルエーテル、ジエチレングリコールモノエチルエーテル、ジエチレングリコールジエチルエーテル、ジエチレングリコールモノブチルエーテル、ジプロピレングリコールモノメチルエーテル、ジプロピレングリコールモノエチルエーテル、ジプロピレングリコールモノブチルエーテル、プロピレングリコールｎ−プロピルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル類、乳酸メチル、乳酸エチル、乳酸プロピル、乳酸ブチル等の乳酸エステル類があげられる。この中でも、エチレングリコールモノブチルエーテルアセテート、ジエチレングリコールジエチルエーテルが好ましい。
上記有機溶剤の多量の配合は硬化性が阻害されるため、添加量はインキに対し１０重量％以下が好ましい。
【００４０】
本発明のインク組成物中の水分量は５重量％以下であることが好ましい。水分を多く含むとローダミン系染料の金属レーキ顔料の分散性が悪くなり、インキの経時吐出安定性が悪化してしまうのと同時に、ローダミン系染料の金属レーキ顔料が一部分解してしまい、彩度が低下してしまう。さらには１重量％以下であることがより好ましい。
【００４１】
発明で説明する活性エネルギー線とは、電子線、紫外線、赤外線などの被照射体の電子軌道に影響を与え、ラジカル、カチオン、アニオンなどの重合反応の引き金と成りうるエネルギー線を示すが、重合反応を誘発させるエネルギー線であれば、これに限定しない。
【００４２】
なお、活性エネルギー線の光源として紫外線を照射する場合、例えば高圧水銀ランプ、メタルハライドランプ、低圧水銀ランプ、超高圧水銀ランプ、紫外線レーザー、ＬＥＤ、および太陽光を使用することができる。印刷機に搭載する活性エネルギー線の光源として、紫外線照射機が利便性や価格などの面から使用されることが多い。
【００４３】
活性エネルギー線で硬化させるために、光ラジカル重合開始剤を用いることができる。具体的には、２，４，６−トリメチルベンゾイルジフェニルホスフィンオキシド４−（メチルフェニルチオ）フェニル〕フェニルメタノン、ベンゾインイソブチルエーテル、２−ベンジル−２−ジメチルアミノ−１−（４−モルフォリノフェニル）−ブタノン−１、２−ジメチルアミノ−２−（４−メチル−ベンジル）−1−（４−モルフォリン−４−イル−フェニル）−ブタン−1−オン、ビス（２，４，６−トリメチルベンゾイル）−フェニルホスフィンオキシド、１，２−オクタンジオン、１−（４−（フェニルチオ）−２，２−（Ｏ−ベンゾイルオキシム））、オリゴ（２−ヒドロキシ−２−メチル−１−(４−（１−メチルビニル）フェニル)プロパノ、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン、２−メチル−１−（４−メチルチオフェニル）−２−モルフォリノプロパン−１−オン、ベンゾフェノン、４−フェニルベンゾフェノン、イソフタルフェノン、４−ベンゾイル−４'−メチル−ジフェニルスルフィド、1-[4-(2-ヒドロキシエトキシ)フェニル]-2-ヒドロキシ-2-メチル-1-プロパン-1-オン等が上げられる。これらの重合開始剤は、一種または必要に応じて二種以上用いてもよい。これらの重合開始剤は一例であり、これに限定されるものではない。
【００４４】
本発明で使用するローダミン系染料の金属レーキ顔料は、短波長領域でその他マゼンタ顔料に比べて高い反射率を示すため、この短波長領域に吸収を持つ、２，４，６−トリメチルベンゾイルジフェニルホスフィンオキシド、ビス（２，４，６−トリメチルベンゾイル）−フェニルホスフィンオキシド、２−ベンジル−２−ジメチルアミノ−１−（４−モルフォリノフェニル）−ブタン−１−オン、２−ジメチルアミノ−２−（４−メチル−ベンジル）−1−（４−モルフォリン−４−イル−フェニル）−ブタン−1−オンを用いることで、良好な硬化性を発現する。
また、原理は定かではないが、〔４−（メチルフェニルチオ）フェニル〕フェニルメタノン、オリゴ（２−ヒドロキシ−２−メチル−１−(４−（１−メチルビニル）フェニル)プロパノン）)、1-[4-(2-ヒドロキシエトキシ)フェニル]-2-ヒドロキシ-2-メチル-1-プロパン-1-オンを用いることでも良好な硬化性を実現する。さらに、上記開始剤は、ランプの特性に合わせ、２種類以上の開始剤を混合して用いることが好ましい。
【００４５】
上記重合開始剤は、重合性モノマーに対し、２〜２５重量％含有することが好ましい。２重量％未満であると硬化速度が著しく悪化し、２５重量％より多いと、含有量が２５重量％のものと硬化速度が変わらないばかりか、溶解残りが発生する場合があり、熱をかけて溶け残りを溶かしたとしても、インキ組成物の粘度が上昇し、吐出性が悪化するという問題がある。
【００４６】
上記重合開始剤に対し、増感剤としてp-ジメチルアミノ安息香酸エチルエステル、2,4-ジエチルチオキサントン、4,4’-ビス‐(ジメチルアミノ)ベンゾフェノン、イソプロピルチオキサントン、トリメチルアミン、メチルジメタノールアミン、トリエタノールアミン、ｐ−ジエチルアミノアセトフェノン、ｐ−ジメチルアミノ安息香酸イソアミル、Ｎ，Ｎ−ジメチルベンジルアミンおよび４，４'−ビス（ジエチルアミノ）ベンゾフェノン等の、前記重合性モノマーと付加反応を起こさないアミン類を併用することもできる。もちろん、上記光ラジカル重合開始剤や増感剤は、インキ組成物への溶解性に優れ、紫外線透過性を阻害しないものを選択して用いることが好ましい。
【００４７】
特に、p-ジメチルアミノ安息香酸エチルエステル、2,4-ジエチルチオキサントン、4,4’-ビス‐(ジメチルアミノ)ベンゾフェノン、イソプロピルチオキサントン、はローダミン系染料の金属レーキ顔料の吸収が少ない短波長領域に強い吸収を持ち、上記重合開始剤と併用して用いることで、良好な硬化性を示す。
【００４８】
上記増感剤は、重合性モノマーに対し、０．５〜２０重量％含有することが好ましい。０．５重量％未満では十分な効果が得られず、２０重量％より多いと、開始剤の吸収を阻害し、硬化不良が発生する。
【００４９】
本発明では、基材への濡れ広がり性を向上させるために表面調整剤を加えることが好ましい。本発明における表面調整剤とは、インキに１重量％添加した際に、インキ表面張力を０．５ｍＮ／ｍ以上下げる樹脂のことである。
【００５０】
表面調整剤の具体例としては、ビックケミー社製「ＢＹＫ−３５０、３５２、３５４、３５５、３５８Ｎ、３６１Ｎ、３８１Ｎ、３８１、３９２、ＢＹＫ−３００、３０２、３０６、３０７、３１０、３１５、３２０、３２２、３２３、３２５、３３０、３３１、３３３、３３７、３４０、３４４、３７０、３７５、３７７、３５５、３５６、３５７、３９０、ＵＶ３５００、ＵＶ３５１０、ＵＶ３５７０」テゴケミー社製「Ｔｅｇｏｒａｄ−２１００，２２００、２２５０、２５００、２７００」等が挙げられるがこれに限定されるものではない。これら表面調整剤は、一種または必要に応じて二種以上用いてもよい。
【００５１】
表面調整剤は組成物中に、０．００１〜５重量％含まれることが好ましい。０．００１重量％未満では濡れ広がりが悪くなり、５重量％より多くても、表面調整剤がインキ界面に配向しきれず、一定の効果までしか発現しない。
【００５２】
本発明では、インキの経時での粘度安定性、経時後の吐出性、記録装置内での機上の粘度安定性を高めるため、安定化剤を使用することが好ましい。安定化剤としては、ヒンダードフェノール系化合物、フェノチアジン系化合物、ヒンダードアミン系化合物、リン系化合物が特に好適に使用される。具体的に例示すると、ヒンダードフェノール系化合物として、ＢＡＳＦ社製「ＩＲＧＡＮＯＸ  １０１０、１０１０ＦＦ、１０３５、１０３５ＦＦ、１０７６、１０７６ＦＤ、１０７６ＤＷＪ、１０９８、１１３５、１３３０、２４５、２４５ＦＦ、２４５ＤＷＪ、２５９、３１１４、５６５、５６５ＤＤ、２９５」、精工化学社「ＢＨＴスワノックス」「ノンフレックス  アルバ、ＭＢＰ、ＥＢＰ、ＣＢＰ、ＢＢ」「ＴＢＨ」、ＡＤＥＫＡ社製「ＡＯ−２０、３０、５０、５０Ｆ、７０、８０、３３０」、本州化学社製「Ｈ−ＢＨＴ」、エーピーアイ社「ヨシノックス  ＢＢ、４２５、９３０」、フェノチアジン系化合物として、精工化学社製「フェノチアジン」、堺化学工業社製「フェノチアジン」「２−メトキシフェノチアジン」、「２−シアノフェノチアジン」、ヒンダードアミン系化合物として、ＢＡＳＦ社製「ＩＲＧＡＮＯＸ  ５０６７」「ＴＩＮＵＶＩＮ  １４４、７６５、７７０ＤＦ、６２２ＬＤ」、精工化学社「ノンフレックス  Ｈ、Ｆ、ＯＤ−３、ＤＣＤ、ＬＡＳ−Ｐ」「ステアラー  ＳＴＡＲ」「ジフェニルアミン」「４−アミノジフェニルアミン」「４−オキシジフェニルアミン」、エボニックデグサ社製「ＨＯ−ＴＥＭＰＯ」、日立化成社「ファンクリル  ７１１ＭＭ、７１２ＨＭ」、リン系化合物として、ＢＡＳＦ社製「トリフェニルホスフィン」「ＩＲＧＡＦＯＳ  １６８、１６８ＦＦ」、精工化学社「ノンフレックス  ＴＮＰ」、その他の化合物として、ＢＡＳＦ社製「ＩＲＧＡＳＴＡＢ  ＵＶ−１０、２２」、精工化学社製「ハイドロキノン」「メトキノン」「トルキノン」「ＭＨ」「ＰＢＱ」「ＴＢＱ」「２，５−ジフェニルーｐ−ベンゾキノン」、和光純薬社「Ｑ−１３００、１３０１」、ＲＡＨＮ社製「ＧＥＮＯＲＡＤ  １６、１８、２０」を挙げることができる。このうち、インキへの溶解性や、安定化剤自身の色味の点で、ヒンダードフェノール系化合物として精工化学社「ＢＨＴスワノックス」「ノンフレックス  アルバ」、本州化学社製「Ｈ−ＢＨＴ」、フェノチアジン系化合物として精工化学社製「フェノチアジン」、堺化学工業社製「フェノチアジン」、ヒンダードアミン系化合物としてエボニックデグサ社製「ＨＯ−ＴＥＭＰＯ」、リン系化合物として、ＢＡＳＦ社製「トリフェニルホスフィン」が好適に選択される。
【００５３】
本発明のインキ組成物は、２５℃での粘度を５〜５０ｍＰａ・ｓに調整することが好ましく、５〜３０ｍＰａ・ｓに調整することがより好ましく、５〜１５ｍＰａ・ｓに調整することが特に好ましい。この粘度領域であれば、特に通常の５〜３０ＫＨｚの周波数を有するヘッドから１０〜５０ＫＨｚの高周波数のヘッドにおいても安定した吐出特性を示す。ここで粘度が５ｍＰａ・ｓ未満の場合は、高周波数のヘッドにおいて、吐出の追随性の低下が認められ、５０ｍＰａ・ｓを越える場合は、加熱による粘度の低下機構をヘッドに組み込んだとしても吐出そのものの低下を生じ、吐出の安定性が不良となり、全く吐出できなくなる。
【００５４】
また本発明のインキ組成物は、ピエゾヘッドにおいては１０μＳ／ｃｍ以下の電導度とし、ヘッド内部での電気的な腐食のないインキとすることが好ましい。またコンティニュアスタイプにおいては、電解質による電導度の調整が必要であり、この場合には０．５ｍＳ／ｃｍ以上の電導度に調整する必要がある。
【００５５】
本発明で用いられる印刷基材については特に限定はないが、ポリカーボネート、硬質塩ビ、軟質塩ビ、ポリスチレン、発砲スチロール、ＰＭＭＡ、ポリプロピレン、ポリエチレン、ＰＥＴなどのプラスチック基材やこれら混合または変性品、上質紙、アート紙、コート紙、キャストコート紙などの紙基材、ガラス、ステンレスなどの金属基材などが挙げられる。
【００５６】
以下に、実施例により、本発明をさらに詳細に説明するが、以下の実施例は本発明の権利範囲を何ら制限するものではない。なお、実施例における「部」は、「重量部」を表す。
【００５７】
（顔料分散体Aの作成）
顔料   ローダミン顔料(Cappelle社製)
「Ｌｕｍｉｅｒｅ  Ｐｉｎｋ  Ｓ．Ｍ  ８１３５Ｎ」                  ２０．０部
顔料分散剤  「ソルスパース３２０００」(ルーブリゾール社製)         ６．０部
モノマー    「Ｌａｒｏｍｅｒ  ＤＰＧＤＡ」（ＢＡＳＦ社製）      ７４．０部
（顔料分散体Ｂの作成）
顔料       ローダミン顔料(大同化成工業社製)
「No.9310 PINK」                                     ２０．０部
顔料分散剤  「ＤＩＳＰＥＲＢＹＫ１６８」(ビックケミー・ジャパン社製)  ３３．３部
モノマー    「ラウリルアクリレート」（大阪有機社製）                  ４６．７部
（顔料分散体Ｃの作成）
顔料        キナクリドン顔料（クラリアント社製）
「ＨＯＳＴＡＰＥＲＭ  ＲＥＤ  Ｅ５Ｂ０２」                        ２０．０部
顔料分散剤  「ソルスパース３２０００」(ルーブリゾール社製)          ６．０部
モノマー    「ＶＥＥＡ」（日本触媒社製）                           ７４．０部
（顔料分散体Ｄの作成）
顔料   ベンズイミダゾロン顔料(クラリアント社製)
「Ｎｏｖｏｐｅｒｍ  Ｃａｒｍｉｎｅ  ＨＦ４Ｃ−Ｎ  ＶＰ５０２」    ２０．０部
顔料分散剤  「ソルスパース３２０００」(ルーブリゾール社製)          ６．０部
モノマー    「ＳＲ５９５」（サートマー社製）                     ７４．０部
上記材料をハイスピードミキサー等で均一になるまで撹拌した後、得られたミルベースを横型サンドミルで約１時間分散することで、顔料分散体Ａ〜Ｄを作製した。
【００５８】
（顔料分散体Ｅの作成）
顔料   ローダミン染料(ＢＡＳＦ社製)
「Ｂａｓｏｎｙｌ  Ｒｅｄ  ４８２」                              ２０．０部
モノマー    「Ｌａｒｏｍｅｒ  ＤＰＧＤＡ」（ＢＡＳＦ社製）      ８０．０部
上記材料をハイスピードミキサー等で均一になるまで撹拌し、顔料分散体Ｅを作製した。
【００５９】
［実施例１〜実施例１４、比較例１〜５］
次に、表１配合処方にて、表の上から順次撹拌しながら添加し、重合開始剤が溶解するまで穏やかに混合させた後、１μｍのメンブランフィルターで濾過を行い、粗大粒子を除去することでインクジェットインキ組成物を得た。
【００６０】
表１におけるインキ原料は、
・ＬＵＣＩＲＩＮ  ＴＰＯ（ＢＡＳＦ社製：２，４，６−トリメチルベンゾイルジフェニルホスフィンオキシド）
・ESACURE ONE（Ｌａｍｂｅｒｔｉ社製：オリゴ（２−ヒドロキシ−２−メチル−１−（４−(１−メチルビニル)フェニル）プロパノン））
・IRGACURE 819  (ＢＡＳＦ社製：ビス（２，４，６−トリメチルベンゾイル）−フェニルホスフィンオキシド)
・IRGACURE 369(ＢＡＳＦ社製：２−ベンジル−２−ジメチルアミノ−１−（４−モルフォリノフェニル）−ブタン−１−オン）
・IRGACURE 379(ＢＡＳＦ社製：２−ジメチルアミノ−２−（４−メチル−ベンジル）−1−（４−モルフォリン−４−イル−フェニル）−ブタン−1−オン）
・ＫＡＹＡＣＵＲＥ  ＢＭＳ（日本化薬社製：〔４−（メチルフェニルチオ）フェニル〕フェニルメタノン）
・IRGACURE 2959(ＢＡＳＦ社製：1-[4-(2-ヒドロキシエトキシ)フェニル]-2-ヒドロキシ-2-メチル-1-プロパン-1-オン）
・Darocur 1173(ＢＡＳＦ社製：2-ヒドロキシ-2-メチル-1-フェニル-プロパン-1-オン)
・SPEEDCURE EDB（Ｌａｍｂｓｏｎ社製：p-ジメチルアミノ安息香酸エチルエステル）
・ＤＥＴＸ−Ｓ（日本化薬社製：2,4-ジエチルチオキサントン）
・ＥＡＢ（保土谷化学社製：4,4’-ビス‐(ジメチルアミノ)ベンゾフェノン）
・SPEEDCURE ITX（Ｌａｍｂｓｏｎ社製：イソプロピルチオキサントン）
・ＢＨＴスワノックス（精工化学社製：ジブチルヒドロキシトルエン）
・フェノチアジン（精工化学社製）
・ＢＹＫ−ＵＶ３５１０（ＢＹＫ  Ｃｈｅｍｉｅ社製）
を使用して作製した。
【００６１】
（シアンインキ、イエローインキの調整）
シアンインキでは顔料としてＬＩＯＮＯＬ  ＢＬＵＥ  ＦＧ−７４００Ｇ（東洋インキ株式会社製  フタロシアニン顔料）を、イエローインキでは顔料としてNovoperm Yellow P−HG（クラリアント社製 C．I．Pigment Yellow180）を用いた以外は、実施例１と同様にしてインキを作製した。
【００６２】
（インキの評価）
これら調整されたインキは、京セラ社製（KJ4A）ヘッドを搭載した吐出機構、着弾した基材を所望の速度で搬送するコンベア部で搬送する機構、続けてUVランプで照射される機構を有するシングルパス式のインクジェットプリンター（トライテック社製）を用いて、インキ液滴量１４ｐｌで印字評価を行った。UVランプは、ノードソン社製、140W/cmのメタルハライドランプで評価した。吐出時のヘッド温度は一律４０℃に設定した。印字基材はOKトップコートＮ（王子製紙社製）を用いた。得られた印字物から、硬化性、彩度、耐光性を評価した。
【００６３】
（硬化性）
コンベア速度を25m/min, 37.5m/min , 50m/minに変えたときの硬化性を指触法により判断した。
◎：５０m/minで硬化する
○：３７．５m/minで硬化する
△：２５m/minで硬化する
×：２５m/minで硬化しない
【００６４】
（彩度）
得られた印刷物を分光測色計Ｘ−ＲＩＴＥ５２８を用い、光源Ｄ５０、視野角２°にてＬ*ａ*ｂ*値を測定した。上記マゼンタ、イエロー、シアンインキにおいて、マゼンタインキ：イエローインキ＝１：１で混色した際の色相をレッド領域と定義し、マゼンタインキ：シアンインキ＝１：１で混色した際の色相をブルー領域と定義した。マゼンタ、レッド、ブルー領域において、ジャパンカラー２００７および欧州の色標準であるＦＯＧＲＡ３９と比較した際に、鮮やかさの度合いを数値化した彩度C=√(a*2+b*2)が高い値になっていて各ガモットの外側に位置するかで評価した。
【００６５】
◎：マゼンタ、レッド、ブルー領域全てで彩度がジャパンカラー２００７およびＦＯＧＲＡ３９よりも高く、各ガモットの外側に位置する。
○：マゼンタ、レッド、ブルー領域いずれか１点の領域で彩度がジャパンカラー２００７およびＦＯＧＲＡ３９よりも低く、いずれかのガモットの内側に位置する。
△：マゼンタ、レッド、ブルー領域いずれか２点の領域で彩度がジャパンカラー２００７およびＦＯＧＲＡ３９よりも低く、いずれかのガモットの内側に位置する。
×：マゼンタ、レッド、ブルー領域全ての領域で彩度がジャパンカラー２００７およびＦＯＧＲＡ３９よりも低く、全てのガモットの内側に位置する。
【００６６】
（耐光性）
印字直後の画像濃度ＣｉをＸ−ＲＩＴＥ５２８にて測定した後、アトラス社製ウェザーメーターを用い画像にキセノン光（８万５千ルックス）を１０日照射した後、再び画像濃度Ｃｆを測定し残存率Ｃｆ／Ｃｉ×１００を求め評価を行った。残存率について反射濃度が１，１．５，２の３点にて評価した。
◎：いずれの濃度でも残存率が７０％以上の場合。
○：１点が７０％未満の場合。
△：２点が７０％未満の場合
×：全ての濃度で７０％未満の場合。
【００６７】
（インクジェット適性）
京セラ社製（KJ4A）ヘッドを用いインキが吐出された様子をストロボ撮影で観察することにより、周波数特性を評価した。波形はFire１モードを選択した。
評価のポイントは、周波数を１０KHzの場合の１０分連続吐出後の液滴の分裂の様子を観察した。
吐出後１ｍｍ、１．５ｍｍ、２mm時点の液滴の様子を観察した。液滴分裂の発生がなく、かつ安定であることが好ましい
◎：２mmまで液滴に分裂なく、連続している。安定である。
○：１mmで分裂しているが、１．５mmで液滴が合一している。または破断の様子が初期から大きく変化している。
△：１．５mmで分裂しているが、２mmで液滴が合一している。または破断の様子が初期から大きく変化している。
×：１mmで分裂しており、２mmでも液滴は合一しない。初期、または１０分後に吐出不良が発生している。
【００６８】
（印字安定性）
インキを７０℃３日経時させた後、上記インクジェット適性試験と同様な試験を行うことにより、長期印刷時の印字安定性を評価した。評価ポイントは上記インクジェット適性試験と同様に行った。
【００６９】
評価結果を表２に示した。実施例１〜１４は、ローダミン系染料の金属レーキ顔料とその他マゼンタ顔料を含有しており、硬化性、彩度、耐光性、インクジェット適性、印字安定性ともに良好であった。また、実施例１〜１３は、ＳＰ値10以下のモノマーを３０重量％以上含有しており、硬化性・彩度・耐光性がさらに良好となっている。また、実施例１，３〜７，９，１０，１２は、ローダミン系染料の金属レーキ顔料と相性の良い開始剤ないしは増感剤を含有するため、さらに良好な硬化性を示した。
一方、比較例１は、ローダミン系染料の金属レーキ顔料を単独で使用しており、耐光性が実使用レベルに到達しておらず、彩度が短時間で低下してしまう。また比較例２〜５では、その他顔料を用いたが、硬化性、彩度、印字安定性ともに品質が悪かった。比較例４ではインキの分散性が悪くインクジェット適性や印字安定性の悪いインキとなってしまった。比較例５では染料であるため耐光性が悪いとともに硬化の際にＵＶランプで退色してしまい彩度の低いインキとなってしまった。
【００７０】
【表１】
0005942592.tif 000002
【００７１】
【表２】
0005942592.tif 000003